(57)【特許請求の範囲】
【請求項１】
基板の上方に電子走行層を形成する工程と、
前記電子走行層の上方に電子供給層を形成する工程と、
前記電子供給層の上方に酸化絶縁膜が形成される領域に開口部を有するマスクを形成する工程と、
前記開口部における前記電子供給層の一部を、前記電子走行層と接するまで酸化し酸化絶縁膜を形成する工程と、
前記酸化絶縁膜の上方にゲート電極を形成する工程と、
前記電子走行層または前記電子供給層の上方に、ソース電極及びドレイン電極を形成する工程と、
を有し、
前記酸化絶縁膜を形成する工程は、前記マスクの開口部において露出している前記電子供給層が、超臨界水、または、１００℃より高い温度の水に接触することにより行われるものであり、７００℃以下の温度で行われるものであって、
前記ソース電極及び前記ドレイン電極は、オーミックコンタクトのために熱処理が行なわれるものであって、
前記酸化絶縁膜を形成する際の温度は、前記オーミックコンタクトのための熱処理の温度よりも低い温度であり、
前記電子走行層及び前記電子供給層は、Ｇａ、Ａｌ、Ｉｎのうちから選ばれる１または２以上のものの窒化物を含むものにより形成されていることを特徴とする半導体装置の製造方法。
【請求項２】
前記マスクを形成する工程は、前記電子供給層の上方に窒化シリコン膜を形成する工程と、
前記窒化シリコン膜に開口部を形成する工程と、
を有することを特徴とする請求項１に記載の半導体装置の製造方法。
【発明の詳細な説明】
【技術分野】
【０００１】
本発明は、半導体装置及び半導体装置の製造方法に関する。
【背景技術】
【０００２】
窒化物半導体であるＧａＮ、ＡｌＮ、ＩｎＮまたは、これらの混晶からなる材料等は、広いバンドギャップを有しており、高出力電子デバイスまたは短波長発光デバイス等として用いられている。このうち、高出力デバイスとしては、電界効果型トランジスタ（ＦＥＴ：Field effect transistor）、特に、高電子移動度トランジスタ（ＨＥＭＴ：High Electron Mobility Transistor）に関する技術が開発されている。このような窒化物半導体を用いたＨＥＭＴは、高出力・高効率増幅器、大電力スイッチングデバイス等に用いられる。特に、ＡｌＧａＮを電子供給層、ＧａＮを走行層に用いたＨＥＭＴでは、ＡｌＧａＮとＧａＮとの格子定数差に起因した歪みがＡｌＧａＮに生じピエゾ分極が発生する。このように発生したピエゾ分極により、高濃度の二次元電子ガスが生じるため、高出力デバイスを得ることができる。
【０００３】
ところで、このような用途に用いられるＨＥＭＴは、ノーマリーオフであること、絶縁耐圧が高いこと等が求められている。特に、ノーマリーオフは安全動作の観点から重要であることから、ノーマリーオフ化のための様々な方法が検討されている。ノーマリーオフ化の為の方法の一つとして、ゲート電極の直下の半導体層の一部を除去することによりゲートリセスを形成する方法がある。この方法により形成されるゲートリセス構造では、電極間の抵抗成分を増加させることなく、閾値電圧を正にすることが可能である等の利点を有している。また、電力用途に用いられるノーマリーオフの半導体デバイスでは、高いドレイン耐圧やゲート耐圧が求められるため、横型構造のＦＥＴやＨＥＭＴにおいては、ゲート絶縁膜となる絶縁膜を形成したＭＩＳ（Metal Insulator Semiconductor）構造が用いられている。このように、ＧａＮ系の半導体材料を用いたＨＥＭＴにおいては、ゲートリセス構造及びＭＩＳ構造を組み合わせた構造とすることにより、電力用途に適した半導体デバイスとすることができる。
【先行技術文献】
【特許文献】
【０００４】
【特許文献１】特開２００２−３５９２５６号公報
【特許文献２】特開２００７−１９３０９号公報
【特許文献３】特開２００９−７６８４５号公報
【発明の概要】
【発明が解決しようとする課題】
【０００５】
ところで、ゲートリセス構造及びＭＩＳ構造を有する半導体装置は、エピタキシャル成長等により成膜した半導体層の一部をエッチング等により除去し、エッチングされた部分に絶縁膜を形成する必要がある。このため製造される半導体装置はエッチングによりダメージを受け所望の特性や歩留りが得られなくなり、また、製造工程が複雑なものとなり、製造される半導体装置のコストを上昇させていた。
【０００６】
よって、ゲートリセス構造及びＭＩＳ構造を有する半導体装置を低コストで製造することのできる半導体装置の製造方法が求められている。
【課題を解決するための手段】
【０００７】
本実施の形態の一観点によれば、基板の上方に形成された電子走行層と、前記電子走行層の上方に形成された電子供給層と、前記電子供給層に形成され、前記電子走行層と接した酸化絶縁膜と、前記酸化絶縁膜の上方に形成されたゲート電極と、前記電子走行層、または、前記電子供給層の上方に形成された、ソース電極及びドレイン電極と、を有することを特徴とする。
【０００８】
また、本実施の形態の一観点によれば、基板の上方に電子走行層を形成する工程と、前記電子走行層の上方に電子供給層を形成する工程と、前記電子供給層の上方に酸化絶縁膜が形成される領域に開口部を有するマスクを形成する工程と、前記開口部における前記電子供給層の一部を、前記電子走行層と接するまで酸化し酸化絶縁膜を形成する工程と、前記酸化絶縁膜の上方にゲート電極を形成する工程と、前記電子走行層または前記電子供給層の上方に、ソース電極及びドレイン電極を形成する工程と、を有し、前記酸化絶縁膜を形成する工程は、前記マスクの開口部において露出している前記電子供給層が、超臨界水、または、１００℃より高い温度の水に接触することにより行われるものであり、７００℃以下の温度で行われるものであって、前記ソース電極及び前記ドレイン電極は、オーミックコンタクトのために熱処理が行なわれるものであって、前記酸化絶縁膜を形成する際の温度は、前記オーミックコンタクトのための熱処理の温度よりも低い温度であり、前記電子走行層及び前記電子供給層は、Ｇａ、Ａｌ、Ｉｎのうちから選ばれる１または２以上のものの窒化物を含むものにより形成されていることを特徴とする。
【発明の効果】
【０００９】
開示の半導体装置及び半導体装置の製造方法によれば、ゲートリセス構造及びＭＩＳ構造を有する半導体装置における製造工程を簡略化することができ、所望の特性の半導体装置を低コストで製造することができる。
【図面の簡単な説明】
【００１０】
【図１】第１の実施の形態における半導体装置の構造図
【図２】第１の実施の形態における半導体装置の製造工程図（１）
【図３】第１の実施の形態における半導体装置の製造工程図（２）
【図４】第１の実施の形態における半導体装置の製造工程図（２）
【図５】超臨界水の説明図
【図６】第１の実施の形態における他の半導体装置の構造図
【図７】第２の実施の形態におけるディスクリートパッケージされた半導体デバイスの説明図
【図８】第２の実施の形態における電源装置の回路図
【図９】第２の実施の形態における高出力増幅器の構造図
【発明を実施するための形態】
【００１１】
発明を実施するための形態について、以下に説明する。尚、同じ部材等については、同一の符号を付して説明を省略する。
【００１２】
〔第１の実施の形態〕
（半導体装置の構造）
図１に基づき、第１の実施の形態における半導体装置について説明する。本実施の形態における半導体装置は、ＨＥＭＴと呼ばれるトランジスタであり、半導体等からなる基板１０上に形成されたバッファ層２０上に、電子走行層２１、スペーサ層２２、電子供給層２３、キャップ層２４からなる半導体層が形成されている。この半導体層はＭＯＶＰＥ（Metal-Organic Vapor Phase Epitaxy）等によるエピタキシャル成長により形成されている。また、ソース電極４２及びドレイン電極４３は電子供給層２３と接続されて形成されており、ゲート電極４１が形成される領域には、電子走行層２１上にゲート絶縁膜となる絶縁膜３０が形成されており、絶縁膜３０上にゲート電極４１が形成されている。尚、ソース電極４２及びドレイン電極４３は電子走行層２１と接続されているものであってもよい。また、キャップ層２４等を覆うように、絶縁体からなる保護膜が形成されているものであってもよい。
【００１３】
基板１０はＳｉ基板、ＳｉＣ基板、サファイア（Ａｌ２Ｏ３）基板等が用いられる。本実施の形態では、基板１０としてＳｉ基板を用いているため、バッファ層２０を形成しているが、他の材料からなる基板１０を用いた場合には、バッファ層２０を形成する必要がない場合がある。第１の半導体層となる電子走行層２１はｉ−ＧａＮにより形成されており、スペーサ層２２はｉ−ＡｌＧａＮにより形成されており、第２の半導体層となる電子供給層２３はｎ−ＡｌＧａＮにより形成されており、キャップ層２４はｎ−ＧａＮにより形成されている。これにより、電子走行層２１において電子供給層２３に近い側に２次元電子ガス（２ＤＥＧ）２１ａが形成される。
【００１４】
ゲート電極４１、ソース電極４２及びドレイン電極４３は金属材料により形成されている。ゲート絶縁膜となる絶縁膜３０は、スペーサ層２２、電子供給層２３及びキャップ層２４を酸化することにより形成されている。具体的には、スペーサ層２２となるｉ−ＡｌＧａＮ、電子供給層２３はｎ−ＡｌＧａＮ、キャップ層２４となるｎ−ＧａＮを酸化することによりＧａ２Ｏ３、Ａｌ２Ｏ３が形成され、このように形成されたＧａ２Ｏ３、Ａｌ２Ｏ３より絶縁膜３０が形成されている。尚、上記説明では、スペーサ層２２、電子供給層２３及びキャップ層２４を酸化した場合について説明したが、電子供給層２３及びキャップ層２４を酸化したものであってもよく、また、キャップ層２４を酸化したものであってもよい。
【００１５】
上記においては、半導体層がＧａＮ及びＡｌＧａＮにより形成されている半導体装置について説明したが、本実施の形態は半導体層としてＩｎＡｌＮ、ＩｎＧａＡｌＮ等の窒化物半導体を用いた半導体装置においても同様に適用することができる。この場合、ゲート絶縁膜となる絶縁膜３０は、ＩｎＡｌＮ、ＩｎＧａＡｌＮを酸化することにより形成されるＧａ２Ｏ３、Ｉｎ２Ｏ３、Ａｌ２Ｏ３等により形成される。
【００１６】
（半導体装置の製造方法）
次に、図２から図４に基づき本実施の形態における半導体装置の製造方法について説明する。
【００１７】
最初に、図２（ａ）に示すように、基板１０上にバッファ層２０を形成し、バッファ層２０上に、電子走行層２１、スペーサ層２２、電子供給層２３、キャップ層２４等の半導体層をＭＯＶＰＥ等によりエピタキシャル成長させることにより形成する。この後、キャップ層２４の上には、マスクを形成するための窒化シリコン（ＳｉＮ）膜６１を形成する。基板１０は、Ｓｉ、ＳｉＣ、サファイア（Ａｌ２Ｏ３）等からなる基板を用いることができ、基板１０上には電子走行層２１等をエピタキシャル成長させるためバッファ層２０が形成されている。バッファ層２０は、例えば、厚さ０．１μｍのノンドープのｉ−ＡｌＮにより形成されている。また、第１の半導体層となる電子走行層２１は、厚さ３μｍのノンドープのｉ−ＧａＮにより形成されている。スペーサ層２２は、厚さ５ｎｍのノンドープのｉ−ＡｌＧａＮにより形成されている。第２の半導体層となる電子供給層２３は、厚さ３０ｎｍのｎ−Ａｌ０．２５Ｇａ０．７５Ｎにより形成されており、不純物元素としてＳｉが５×１０１８ｃｍ−３の濃度でドープされている。また、キャップ層２４は、厚さ１０ｎｍのｎ−ＧａＮにより形成されており、不純物元素としてＳｉが５×１０１８ｃｍ−３の濃度でドープされている。窒化シリコン（ＳｉＮ）膜６１は、プラズマＣＶＤ（Chemical Vapor Deposition）によりキャップ層２４上に２００ｎｍの膜厚で成膜することにより形成する。
【００１８】
次に、図２（ｂ）に示すように、窒化シリコン膜６１上にレジストパターン６２を形成する。具体的には、窒化シリコン膜６１上にフォトレジストを塗布し、露光装置による露光、現像を行なうことによりレジストパターン６２を形成する。このレジストパターン６２は、後述するゲート絶縁膜となる絶縁膜が形成される領域に開口部を有するものである。
【００１９】
次に、図２（ｃ）に示すように、レジストパターン６２が形成されていない領域の窒化シリコン膜６１をＲＩＥ（Reactive Ion Etching）等のドライエッチングを行なうことにより除去し、更に、レジストパターン６２も除去する。これにより開口部６３を有する窒化シリコン膜６１からなるマスク６４が形成される。尚、本実施の形態では、マスク６４を形成する材料に窒化シリコン膜６１を用いたが、酸化されにくい材料であれば、他の材料を用いてもよい。
【００２０】
次に、図３（ａ）に示すように、マスク６４の開口部６３において露出しているスペーサ層２２、電子供給層２３及びキャップ層２４を酸化することにおりゲート絶縁膜となる絶縁膜３０を形成する。この絶縁膜３０は、超臨界水を用いてスペーサ層２２、電子供給層２３及びキャップ層２４を酸化することにより形成する。具体的には、窒化シリコン膜６１に開口部６３が形成されているものを、純水が入れられているチャンバー内の所定の位置に設置し、チャンバー内を高温高圧状態にすることにより、チャンバー内部の純水を超臨界水にすることにより行なう。超臨界水は極めて酸化力が強く、通常高温でしか酸化しない材料であっても、低温で酸化させることができる。例えば、ＧａＮ及びＡｌＧａＮ等を熱酸化により酸化しようとした場合には、通常は１０００℃以上の温度が必要となり、このような高温に加熱した場合、エピタキシャル成長させた半導体層の結晶構造が崩れてしまい、所望の特性の半導体装置を得ることができない。しかしながら、超臨界水による酸化では、７００℃以下の温度、例えば、約３８０℃の超臨界水が半導体層に接触することにより、超臨界水が接触した所定の領域の半導体層を酸化させることができる。従って、半導体層の結晶構造に乱れを生じさせることなく、窒化物半導体を酸化することができる。よって、半導体装置における特性を低下させることなく窒化物半導体からなる半導体層の一部を酸化しゲート絶縁膜となる絶縁膜３０を形成することができる。
【００２１】
ここで、図５に基づき超臨界水について説明する。超臨界水とは、水を３７４℃以上の温度で、２１８気圧以上の圧力の状態におけるものであり、気体と液体とが区別できなくなる状態の水である。このような状態の水、即ち、超臨界水は通常の水とは著しく異なる性質を有しており、そのような性質の一つとして化学反応が促進されることが挙げられる。本実施の形態では、超臨界水を用いることにより、通常では、極めて高い温度においてしか酸化しないＧａＮ及びＡｌＧａＮを比較的低い温度で酸化させることができる。即ち、ｉ−ＡｌＧａＮからなるスペーサ層２２、ｎ−ＡｌＧａＮからなる電子供給層２３、ｎ−ＧａＮからなるキャップ層２４を酸化することにより、Ｇａ２Ｏ３及びＡｌ２Ｏ３からなる絶縁膜３０を形成することができるのである。本実施の形態では、超臨界水を用いることにより、７００℃以下、更には、５５０℃以下の温度でスペーサ層２２、電子供給層２３及びキャップ層２４を酸化し絶縁膜３０を形成することができる。尚、本実施の形態では、超臨界水を用いて酸化する場合について説明しているが、臨界点よりも僅かに低い温度と圧力の亜臨界水も強い酸化力を有しており、亜臨界水に近い状態の水の酸化力も比較的強い。よって、１００℃より高い温度（１００℃を超える温度）において液体状態となっている水であれば、超臨界水と同様に低温でＧａＮ及びＡｌＧａＮを酸化することができるものと考えられる。即ち、本実施の形態では、後述するソース電極４２及びドレイン電極４３をオーミックコンタクトさせるために必要な温度以下の温度においても窒化物半導体からなる半導体層を酸化させることができるのである。
【００２２】
このようにスペーサ層２２、電子供給層２３及びキャップ層２４を酸化することにより、酸化された領域では、リセスが形成されるとともに、リセス内に絶縁膜が形成される。よって、リセスを形成する工程、絶縁膜を形成する工程を一度に行なうことができ、製造工程を簡素化することができる。
【００２３】
尚、上記においては、ＧａＮ及びＡｌＧａＮを酸化する場合について説明したが、窒化物半導体を有する半導体装置であれば同様に酸化膜を形成することができ、この酸化膜により絶縁膜を形成することができる。具体的には、半導体層としてＩｎＡｌＮ、ＩｎＧａＡｌＮ等の窒化物半導体を用いた半導体装置においても、超臨界水等を用いた酸化によりＩｎ２Ｏ３、Ｇａ２Ｏ３及びＡｌ２Ｏ３からなる絶縁膜を形成することができる。
【００２４】
次に、図３（ｂ）に示すように、窒化シリコン膜６１を除去する。具体的には、熱リン酸を用いてウェットエッチングにより窒化シリコン膜６１を除去する。
【００２５】
次に、図３（ｃ）に示すように、レジストパターン６５を形成する。具体的には、キャップ層２４の表面にフォトレジストを塗布し、露光装置による露光及び現像を行なうことによりレジストパターン６５を形成する。このレジストパターン６５は、ソース電極４２及びドレイン電極４３が形成される領域に開口部を有するものである。尚、レジストパターン６５を形成する前に、不図示の素子分離領域を形成してもよい。この場合には、素子分離領域に開口部を有する不図示のレジストパターンを形成し、開口部において塩素系ガスを用いたドライエッチングまたは、イオン注入を行なうことにより素子分離領域を形成する。この後、素子分離領域を形成するために用いられた不図示のレジストパターンを除去する。
【００２６】
次に、図４（ａ）に示すように、塩素系のガスを用いてＲＩＥ等のドライエッチングを行なうことにより、レジストパターン６５の開口部におけるキャップ層２４を除去する。この後、レジストパターン６５も有機溶剤等により除去する。これにより、ソース電極４２及びドレイン電極４３が形成される領域において、キャップ層２４が除去される。
【００２７】
次に、図４（ｂ）に示すように、ソース電極４２及びドレイン電極４３を形成する。具体的には、ソース電極４２及びドレイン電極４３が形成される領域に開口部を有する不図示のレジストパターンを形成する。このレジストパターンは、キャップ層２４が形成されている面にフォトレジストを塗布し、露光層による露光、現像を行なうことにより形成する。この後、全面に金属膜（Ｔａ：膜厚約２０ｎｍ／Ａｌ：膜厚約２００ｎｍ）を真空蒸着等により成膜した後、有機溶剤を用いてリフトオフを行なうことによりレジストパターン上に成膜された金属膜を除去する。これにより、レジストパターンが形成されていない領域における金属膜により、電子供給層２３上にＴａ／Ａｌからなるソース電極４２及びドレイン電極４３が形成される。尚、金属膜におけるＴａからなる膜はキャップ層２４に接して形成されており、窒素雰囲気中で４００℃から７００℃の温度、例えば、５５０℃の温度で熱処理を行なうことにより、ソース電極４２及びドレイン電極４３においてオーミックコンタクトが確立される。また、この熱処理を行なわなくともオーミックコンタクトが確立される場合には、熱処理は行なう必要がない。
【００２８】
次に、図４（ｃ）に示すように、ゲート電極４１を形成する。具体的には、ゲート電極４１が形成される領域に開口部を有する不図示のレジストパターンを形成する。このレジストパターンは、キャップ層２４が形成されている面にフォトレジストを塗布し、露光装置による露光、現像を行なうことにより形成する。この後、全面に金属膜（Ｎｉ：膜厚約４０ｎｍ／Ａｕ：膜厚約４００ｎｍ）を真空蒸着により成膜した後、有機溶剤を用いてリフトオフを行なうことによりレジストパターン上に成膜された金属膜を除去する。これにより、レジストパターンの形成されていない領域の金属膜により絶縁膜３０の上部にＮｉ／Ａｕからなるゲート電極４１を形成することができる。尚、この後、必要に応じて熱処理等を行ってもよい。
【００２９】
以上により、本実施の形態における半導体装置を作製することができる。
【００３０】
また、本実施の形態における半導体装置においては、更に、図６に示すように、キャップ層２４が露出している領域に保護膜５０を形成したものであってもよい。具体的には、保護膜５０は、絶縁体により形成されており、例えば、プラズマＡＬＤ（Atomic Layer Deposition）等により酸化アルミニウム膜、窒化シリコン膜等を成膜することにより形成することができる。
【００３１】
〔第２の実施の形態〕
次に、第２の実施の形態について説明する。本実施の形態は、半導体デバイス、電源装置及び高周波増幅器である。
【００３２】
本実施の形態における半導体デバイスは、第１の実施の形態における半導体装置をディスクリートパッケージしたものであり、このようにディスクリートパッケージされた半導体デバイスについて、図７に基づき説明する。尚、図７は、ディスクリートパッケージされた半導体装置の内部を模式的に示すものであり、電極の配置等については、第１の実施の形態に示されているものとは異なっている。
【００３３】
最初に、第１の実施の形態において製造された半導体装置をダイシング等により切断することにより、ＧａＮ系の半導体材料のＨＥＭＴの半導体チップ４１０を形成する。この半導体チップ４１０をリードフレーム４２０上に、ハンダ等のダイアタッチ剤４３０により固定する。
【００３４】
次に、ゲート電極４４１をゲートリード４２１にボンディングワイヤ４３１により接続し、ソース電極４４２をソースリード４２２にボンディングワイヤ４３２により接続し、ドレイン電極４４３をドレインリード４２３にボンディングワイヤ４３３により接続する。尚、ボンディングワイヤ４３１、４３２、４３３はＡｌ等の金属材料により形成されている。尚、本実施の形態におけるゲート電極４４１はゲート電極パッドであり、第１の実施の形態におけるゲート電極４１に接続されている。ソース電極４４２はソース電極パッドであり、第１の実施の形態におけるソース電極４２に接続されている。ドレイン電極４４３はドレイン電極パッドであり、第１の実施の形態におけるドレイン電極４３に接続されている。
【００３５】
次に、トランスファーモールド法によりモールド樹脂４４０による樹脂封止を行なう。このようにして、ＧａＮ系の半導体材料を用いたＨＥＭＴのディスクリートパッケージされている半導体デバイスを作製することができる。
【００３６】
また、本実施の形態における電源装置及び高周波増幅器は、第１の実施の形態における半導体装置を用いた電源装置及び高周波増幅器である。
【００３７】
図８に基づき、本実施の形態における電源装置について説明する。本実施の形態における電源装置４６０は、高圧の一次側回路４６１、低圧の二次側回路４６２及び一次側回路４６１と二次側回路４６２との間に配設されるトランス４６３を備えている。一次側回路４６１は、交流電源４６４、いわゆるブリッジ整流回路４６５、複数のスイッチング素子（図８に示す例では４つ）４６６及び一つのスイッチング素子４６７等を備えている。二次側回路４６２は、複数のスイッチング素子（図８に示す例では３つ）４６８を備えている。図８に示す例では、第１の実施の形態における半導体装置を一次側回路４６１のスイッチング素子４６６及び４６７として用いている。尚、一次側回路４６１のスイッチング素子４６６及び４６７は、ノーマリーオフの半導体装置であることが好ましい。また、二次側回路４６２において用いられているスイッチング素子４６８はシリコンにより形成される通常のＭＩＳＦＥＴ（metal insulator semiconductor field effect transistor）を用いている。
【００３８】
また、図９に基づき、本実施の形態における高周波増幅器について説明する。本実施の形態における高周波増幅器４７０は、例えば、携帯電話の基地局用パワーアンプに適用してもよい。この高周波増幅器４７０は、ディジタル・プレディストーション回路４７１、ミキサー４７２、パワーアンプ４７３及び方向性結合器４７４を備えている。ディジタル・プレディストーション回路４７１は、入力信号の非線形歪みを補償する。ミキサー４７２は、非線形歪みが補償された入力信号と交流信号とをミキシングする。パワーアンプ４７３は、交流信号とミキシングされた入力信号を増幅する。図９に示す例では、パワーアンプ４７３は、第１の実施の形態における半導体装置を有している。方向性結合器４７４は、入力信号や出力信号のモニタリング等を行なう。図９に示す回路では、例えば、スイッチの切り替えにより、ミキサー４７２により出力信号を交流信号とミキシングしてディジタル・プレディストーション回路４７１に送出することが可能である。本実施の形態では、第１の実施の形態における半導体装置を用いることにより、電源装置及び増幅器を低コストで得ることができる。
【００３９】
以上、実施の形態について詳述したが、特定の実施形態に限定されるものではなく、特許請求の範囲に記載された範囲内において、種々の変形及び変更が可能である。
【００４０】
上記の説明に関し、更に以下の付記を開示する。
（付記１）
基板の上方に形成された半導体層と、
前記半導体層の一部を酸化することにより形成された絶縁膜と、
前記絶縁膜上に形成された電極と、
を有し、
前記絶縁膜は、酸化ガリウムを含むもの、または、酸化ガリウム及び酸化インジウムを含むものにより形成されているものであることを特徴とする半導体装置。
（付記２）
前記絶縁膜は、更に、酸化アルミニウムを含むものであることを特徴とする付記１に記載の半導体装置。
（付記３）
前記半導体層は窒化物半導体により形成されているものであることを特徴とする付記１または２に記載の半導体装置。
（付記４）
前記半導体層は、Ｇａ、Ａｌ、Ｉｎのうちから選ばれる１または２以上のものの窒化物を含むものにより形成されていることを特徴とする付記１から３のいずれかに記載の半導体装置。
（付記５）
前記絶縁膜は前記半導体層の一部を超臨界水、または、１００℃より高く、７００℃以下の温度の水に接触することにより酸化されたものであることを特徴とする付記１から４のいずれかに記載の半導体装置。
（付記６）
前記電極はゲート電極であって、
前記半導体層は、第１の半導体層と、前記第１の半導体層の上方に形成された第２の半導体層とを含むものであって、
前記第１の半導体層または第２の半導体層に接して形成されたソース電極及びドレイン電極を有することを特徴とする付記１から５のいずれかに記載の半導体装置。
（付記７）
前記第１の半導体層は、ＧａＮを含むものであることを特徴とする付記６に記載の半導体装置。
（付記８）
前記第２の半導体層は、ＡｌＧａＮを含むものであることを特徴とする付記６または７に記載の半導体装置。
（付記９）
前記絶縁膜は前記第１の半導体層に接していることを特徴とする付記１から８のいずれかに記載の半導体装置。
（付記１０）
前記半導体層の上方には、絶縁体からなる保護膜が形成されていることを特徴とする付記１から９のいずれかに記載の半導体装置。
（付記１１）
付記１から１０のいずれかに記載の半導体装置を有することを特徴とする電源装置。
（付記１２）
付記１から１０のいずれかに記載の半導体装置を有することを特徴とする増幅器。
（付記１３）
基板の上方に半導体層を形成する工程と、
前記半導体層上に絶縁膜が形成される領域に開口部を有するマスクを形成する工程と、
前記開口部における半導体層の一部を酸化し絶縁膜を形成する工程と、
前記絶縁膜上に電極を形成する工程と、
を有し、
前記半導体層は、窒化物半導体により形成されていることを特徴とする半導体装置の製造方法。
（付記１４）
前記半導体層は、Ｇａ、Ａｌ、Ｉｎのうちから選ばれる１または２以上のものの窒化物を含むものにより形成されていることを特徴とする付記１３に記載の半導体装置の製造方法。
（付記１５）
前記絶縁膜を形成する工程は、前記マスクの開口部において露出している半導体層が、超臨界水、または、１００℃より高い温度の水に接触することにより行なわれるものであることを特徴とする付記１３または１４に記載の半導体装置の製造方法。
（付記１６）
前記絶縁膜を形成する工程は、７００℃以下の温度で行なわれることを特徴とする付記１３から１５のいずれかに記載の導体装置の製造方法。
（付記１７）
前記マスクを形成する工程は、前記半導体層上に窒化シリコン膜を形成する工程と、
前記窒化シリコン膜に開口部を形成する工程と、
を有することを特徴とする付記１３から１６のいずれかに記載の導体装置の製造方法。
（付記１８）
前記電極はゲート電極であって、
前記半導体層を形成する工程は、第１の半導体層を形成する工程と、前記第１の半導体層の上方に第２の半導体層を形成する工程を含み、
前記半導体層を形成する工程の後に、前記第１の半導体層または前記第２の半導体層に接してソース電極及びドレイン電極を形成する工程を有することを特徴とする付記１３から１７のいずれかに記載の半導体装置の製造方法。
（付記１９）
前記ソース電極及び前記ドレイン電極を形成する工程は、前記絶縁膜を形成する工程の後に行なうものであることを特徴とする付記１８に記載の半導体装置の製造方法。
（付記２０）
前記ソース電極及び前記ドレイン電極は、オーミックコンタクのために熱処理が行なわれるものであって、
前記絶縁膜を形成する際の温度は、前記オーミックコンタクのための熱処理の温度よりも低い温度であることを特徴とする請求項１８または１９に記載の半導体装置の製造方法。
【符号の説明】
【００４１】
１０        基板
２０        バッファ層
２１        電子走行層（第１の半導体層）
２１ａ      ２ＤＥＧ
２２        スペーサ層
２３        電子供給層（第２の半導体層）
２４        キャップ層
３０        絶縁膜
４１        ゲート電極
４２        ソース電極
４３        ドレイン電極
５０        保護膜
６１        窒化シリコン膜
６２        開口部
６３        レジストパターン
６４        マスク
６５        レジストパターン
【図１】
0005913816.tif 000002
【図２】
0005913816.tif 000003
【図３】
0005913816.tif 000004
【図４】
0005913816.tif 000005
【図５】
0005913816.tif 000006
【図６】
0005913816.tif 000007
【図７】
0005913816.tif 000008
【図８】
0005913816.tif 000009
【図９】
0005913816.tif 000010